(57)【要約】      （修正有）【課題】シリコン内で高い移動度を有する低レベルの金属不純物を含む半導体処理装置のシリコン部品を提供する。【解決手段】半導体処理装置のシリコン部品を形成する際の切断中に付着した金属不純物を除去するため、溶液で前記シリコン板の少なくとも前記切断面を処理と熱処理を行い、シリコン部品がプラズマ雰囲気中で処理された際ウェハの金属汚染を減少させることを特徴とする。【選択図】なし【特許請求の範囲】
【請求項１】
半導体処理装置のシリコン部品を形成する方法において、
切断中に金属不純物がシリコン板の切断面に付着するようにシリコン材料から前記シリコン板を切断することと、
前記切断面から少なくとも一部の前記金属不純物を除去するために、溶液で前記シリコン板の少なくとも前記切断面を処理することと、
前記処理されたシリコン板をオプションとして熱処理することと、
を含むことを特徴とする方法。
【請求項２】
前記金属不純物は、銅、亜鉛、チタン、バナジウム、クロム、マンガン、鉄、コバルト、ニッケル及びアルカリ金属より成る群から選択された少なくとも１つの元素を含み、前記処理後の前記シリコン板の少なくとも前記切断面上の前記少なくとも１つの元素の濃度は、約１００ｘ１０１０ａｔｏｍｓ／ｃｍ２より低いことを特徴とする請求項１記載の方法。
【請求項３】
前記金属不純物は銅を含み、前記処理後の前記シリコン板の少なくとも前記切断面上の銅の濃度は、約１０ｘ１０１０ａｔｏｍｓ／ｃｍ２より低いことを特徴とする請求項１記載の方法。
【請求項４】
前記切断は、金属を含む切断工具で研磨することによって前記シリコン材料を切断することを含み、金属不純物は前記切断工具から除去されて、前記切断中に前記シリコン板の少なくとも前記切断面に付着することを特徴とする請求項１記載の方法。
【請求項５】
前記処理は、前記シリコン板の少なくとも前記切断面を、前記付着した金属不純物を含有する前記シリコン板の一部を除去するために効果的な酸性溶液又は塩基性溶液と接触させることを特徴とする請求項１記載の方法。
【請求項６】
実質的に全ての酸性溶液又は塩基性溶液を前記シリコン板から除去するために、処理後の前記シリコン板を水で洗浄することを更に含むことを特徴とする請求項５記載の方法。
【請求項７】
前記シリコン板の表面は、前記金属不純物が前記シリコン板の選択された表面領域から拡散するのに十分な時間を有する前に前記溶液で処理され、前記処理は、前記表面領域の金属不純物を除去することを特徴とする請求項１記載の方法。
【請求項８】
前記シリコン部品はリングであることを特徴とする請求項１記載の方法。
【請求項９】
前記シリコン材料は単結晶シリコンであることを特徴とする請求項１記載の方法。
【請求項１０】
半導体処理装置のシリコン電極を形成する方法において、
切断中に金属不純物がシリコン板の切断面に付着するようにシリコン材料から前記シリコン板を切断することと、
前記切断面から少なくとも一部の前記金属不純物を除去するために、溶液で前記シリコン板の少なくとも前記切断面を処理することと、
前記処理されたシリコン板をオプションとして熱処理することと、
を含むことを特徴とする方法。
【請求項１１】
前記シリコン電極は平面状シャワーヘッド電極又は段付きシャワーヘッド電極であることを特徴とする請求項１０記載の方法。
【請求項１２】
前記処理されたシリコン板を熱処理することと、
支持部材及び前記処理されたシリコン板の対向面を結合するために結合材料を提供することと、
前記支持部材と前記処理されたシリコン板との間に結合部を形成するために前記結合部材を硬化させることと、
を更に含むことを特徴とする請求項１０記載の方法。
【請求項１３】
請求項１０の方法によって形成されたシリコン電極。
【請求項１４】
半導体処理装置の反応チャンバ内で半導体ウェハを処理する方法において、
半導体処理装置内のチャンバ内に請求項１０の方法によって形成されるシリコン電極を配置することと、
処理ガスを前記チャンバ内に導入することと、
前記シリコン電極に高周波電力を供給し前記処理ガスをプラズマ状態に励起することによって前記処理ガスからプラズマを発生させることと、
前記チャンバ内の半導体基板を前記プラズマで処理することと、
を含むことを特徴とする方法。
【請求項１５】
前記シリコン電極を含む前記チャンバ内の複数の半導体基板を処理することを更に含むことを特徴とする請求項１４記載の方法。
【請求項１６】
前記金属不純物は、銅、亜鉛、チタン、バナジウム、クロム、マンガン、鉄、コバルト、ニッケル及びアルカリ金属より成る群から選択された少なくとも１つの元素を含み、前記処理後の前記シリコン板の少なくとも前記切断面上の前記少なくとも１つの元素の濃度は、約１００ｘ１０１０ａｔｏｍｓ／ｃｍ２より低いことを特徴とする請求項１４記載の方法。
【請求項１７】
前記金属不純物は銅を含み、前記処理後の前記シリコン板の少なくとも前記切削面上の銅の濃度は、約１０ｘ１０１０ａｔｏｍｓ／ｃｍ２より低いことを特徴とする請求項１４記載の方法。
【請求項１８】
切断面を含むシリコン板を有する半導体処理装置のシリコン電極であって、前記シリコン板の前記切断面上の銅、亜鉛、チタン、バナジウム、クロム、マンガン、鉄、コバルト、ニッケル及びアルカリ金属より成る群から選択された少なくとも１つの元素の濃度が、約１００ｘ１０１０ａｔｏｍｓ／ｃｍ２より低いことを特徴とするシリコン電極。
【請求項１９】
前記切断面上の銅の濃度は、約１０ｘ１０１０ａｔｏｍｓ／ｃｍ２より低いことを特徴とする請求項１８記載のシリコン電極。
【請求項２０】
前記シリコン電極は平面状シャワーヘッド電極又は段付きシャワーヘッド電極であることを特徴とする請求項１８記載のシリコン電極。
【請求項２１】
請求項１８記載のシリコン電極を具備するシリコン電極アセンブリ。
【請求項２２】
エラストマ結合で前記シリコン板に結合される支持部材を更に具備することを特徴とする請求項２１記載のシリコン電極アセンブリ。
【発明の詳細な説明】
【技術分野】
【０００１】
本発明は、半導体材料を処理するためのプラズマ反応チャンバ用シリコン部品に関する。また、本発明は、シリコン部品を作製する処理及び使用する処理に関する。
【背景技術】
【０００２】
半導体材料処理の分野において、真空処理チャンバは材料のエッチング及び基板への化学気相成長（ＣＶＤ）のために使用される。高周波（ＲＦ）フィールドのようなエネルギーが処理ガスに印加されてプラズマを発生する間、処理ガスは処理チャンバ内に流される。
【０００３】
本発明と同一の譲受人に譲渡された米国特許第６，３７６，３８５号に記載される単一のウェハのエッチング装置のためのアセンブリ内の上部電極（又は「シャワーヘッド電極」）１０が、図１に示されている。通常、上部電極１０は、上部電極１０の下でウェハを支持する底部電極（図示せず）を含む静電チャックと共に使用される。
【０００４】
電極アセンブリは定期的な交換を必要とする消耗品である。交換を容易にするために電極アセンブリが温度制御部材に取り付けられるため、上部電極１０の外縁の上面は支持リング１２に結合している。支持リング１２上の外側フランジは、クランピングリング１６によって、水冷チャネル１３を有する温度制御部材１４にクランプされる。水は水注入／排出接続部１３ａ及び１３ｂを介して水冷チャネル１３内を循環する。プラズマ閉じ込めリング１７は上部電極１０を取り囲んでいる。プラズマ閉じ込めリング１７は絶縁性ハウジング１８aに取り付けられた誘電性環状リング１８に取り付けられる。プラズマ閉じ込めリング１７は反応器内に差圧を発生させ、また、反応チャンバ壁とプラズマとの間の電気抵抗を増加させ、それによって上部電極１０と下部電極との間にプラズマを集中させる。
【０００５】
ガス供給源からの処理ガスは温度制御部材１４内の開口２０を介して上部電極１０に供給される。処理ガスは１つ以上のバッフル板２２を介して放散されて上部電極１０内のガス流路（図示せず）を通過し、反応チャンバ２４内に分散される。上部電極１０から温度制御部材１４への熱伝導を促進するために、処理ガスは温度制御部材１４と支持リング１２との対向面間の空間を充填するように供給されることができる。更に、環状リング１８又は閉じ込めリング１７内のガス流路（図示せず）に接続されるガス流路２７は、反応チャンバ２４内の圧力を監視することを可能にする。温度制御部材１４と支持リング１２との間の圧力下で処理ガスを維持するために、シール２８は支持リング１２の表面と部材１４の対向面との間に提供され、シール２９は支持リング１２の上面と部材１４の対向面との間に提供される。反応チャンバ２４で真空環境を維持するために、追加シール３０及び３２は部材１４と部材１８ｂとの間及び部材１８ｂとハウジング１８aとの間に提供される。
【０００６】
このような平行平板プラズマ反応器において、処理されるべきウェハは下部電極上に置かれる。ＲＦプラズマは下部電極とその下部電極に平行な上部電極との間で発生する。上部電極はグラファイトで形成されている。しかし、米国特許第６，３７６，９７７号に記載される通り、プラズマエッチング中、グラファイト製上部電極のパーティクルが反応チャンバ内で処理中のウェハ上に落下し且つそれを汚染する可能性がある。
【０００７】
また、平行平板プラズマ反応器の上部電極は単結晶シリコン材料で形成されている。しかし、米国特許第６，３７６，９７７号に記載される通り、重金属不純物は、上部電極の製造中に、単結晶シリコンに接着する可能性がある。金属不純物は、単結晶シリコン材料で製造された上部電極が半導体デバイスプロセスにおいて連続的に使用される場合、汚染問題を引き起こす可能性がある。
【０００８】
米国特許第５，９９３，５９７号は、シリコン製プラズマエッチング電極が、プラズマエッチング中、応力による塵や電極面上の微細な亀裂を発生することを開示する。
【０００９】
半導体材料の処理に関して高い純度が必要とされることに鑑みて、金属不純物のレベルを低下させ、処理中に金属不純物による半導体材料が汚染されること減少させることができる半導体処理装置の電極等の部品が必要となる。
【発明の概要】
【００１０】
半導体処理装置で使用するためのシリコン部品が提供される。このシリコン部品はシリコン内で高い移動度を有する金属不純物のレベルを減少させている。このシリコン部品はプラズマ処理チャンバ内で使用されることができ、半導体処理中に、そのような金属不純物によって半導体基板が汚染されることを減少させ、好ましくは最小限に減少させる。
【００１１】
シリコン部品を作製する方法の好ましい実施例は、シリコン材料からシリコン板を切断することを含む。切断中、金属不純物はシリコン板の切断面に付着する。シリコン板の少なくとも切断面はシリコン板から金属不純物を除去するように処理される。
【００１２】
金属不純物はシリコン内において高い移動度を有する金属を含有する可能性がある。金属不純物は、シリコン材料からシリコン板を切断するために使用される切断工具に主に起因する。シリコン板は金属不純物がシリコン板の切断面から切断面領域外へ移動するのに十分な時間を有する前に処理されるのが好ましい。この処理によって、切断面領域に含有される金属不純物が除去される。好ましい実施例において、シリコン板の切断面上の金属不純物の濃度は低レベルに減少されることができる。
【００１３】
好ましい実施例において、シリコン部品はシリコン電極又はシリコン電極アセンブリである。他の好ましい実施例において、シリコン電極は半導体処理装置のシャワーヘッドにおいて使用される。
【００１４】
本発明の好ましい実施形態は、添付の図面に関連した以下の詳細な説明によって容易に理解されるであろう。
【図面の簡単な説明】
【００１５】
【図１】シャワーヘッド電極アセンブリの実施例を表す断面図である。
【図２】平面シリコン電極を含む電極アセンブリの実施例を表す断面図である。
【図３】段付きシリコン電極の実施例を表す図である。
【図４】図４は、図３に示す段付き電極を含む平行平板プラズマ装置を表す断面図である。
【発明を実施するための形態】
【００１６】
半導体処理装置において使用するのに適したシリコン部品が提供され、このシリコン部品はシリコン内の偶発的な不純物である低レベルの金属を含有する。このような金属不純物は、半導体材料処理中、汚染された半導体基板と同様にシリコン部品の性能に悪影響を及ぼすため、望ましくない。
【００１７】
好ましい実施例において、シリコン部品はシリコン電極である。他の好ましい実施例において、シリコン部品はシリコン電極アセンブリ内に提供される。他の例としてのシリコン部品はプラズマ反応チャンバ内で使用されるリングを含む。以下に説明する通り、このようなシリコン部品は、シリコンインゴットをスライスし且つスライスした部分を処理することによって形成することができ、部品内の金属不純物レベルを大幅に減少する。
【００１８】
シリコン部品は、切断工具を使用してシリコン材料からシリコン板を切断することによって製造される。切断工具は、切断中に、シリコン材料に接触する金属外表面を含む。例えば、切断工具は、金属被覆を有する金属ブレードを含むワイヤソーであっても良い。切断中において、金属被覆内に含有される金属はシリコン板の１つ以上の表面に対する磨耗や付着によってブレードから除去される可能性がある。
【００１９】
銅及び銅合金は、シリコン材料を切断するために使用されるワイヤソーのブレードの金属外側被覆を形成するために使用されている例示的な材料である。銅及び亜鉛を含有する黄銅は、ワイヤソーブレードにおける被覆として使用されている。例えば、黄銅の外側被覆は、ワイヤソーブレードにおいて鋼鉄等の鉄含有材料の上に塗布されている。M.B. Shabani等による出版物、「SIMOX Side or Polysilicon Backside which is theStronger Gettering Side for the Metal Impurities」（Proceedings of the SeventhInternational Symposium on Silicon-On-Insulator Technology and Devices、TheElectrochemical Society, Inc.、第９６−３巻、１６２〜１７５ページ、１９９６年）で説明される通り、銅はシリコン内において拡散による高い移動度を有する。銅はシリコン内で拡散するための低い活性化エンタルピを有し、そのため、低温であってもシリコン結晶内で移動可能である。従って、銅は高温でも低温でもシリコン結晶のバルク内で容易に拡散することができる。更に銅は、昇温されたシリコンの冷却中にシリコン表面で外方拡散し、表面上に凝集することが可能である。このような凝集は室温で発生することも可能である。銅汚染は高純度のｐ型及びｎ型のシリコンウェハの製造において問題である。
【００２０】
銅以外に、シリコン内で高い移動度を有する他の金属は、亜鉛、チタン、バナジウム、クロム、マンガン、鉄、コバルト及びニッケル等を含む。ナトリウム等のアルカリ金属も高い移動度を有する。W.R. Runyan及びK.E. BeanのSemiconductor Integrated Circuit ProcessingTechnology（Addison Wesley、４１４〜４１５ページ、１９９４年）を参照されたい。これらの金属はシリコン内に深い電子状態を形成し、その結果、シリコンデバイスの性能を劣化させる可能性がある。C.R.M.GrovenorのMicroelectronic Materials（Institute of Physics Publishing、２８〜３２ページ、１９９４年）を参照されたい。
【００２１】
本発明者等は、シリコン材料からシリコン板を切断するために使用される切断処理が、シリコン板の１つ以上の面に付着する金属不純物の原因となりうることを発見した。これらの金属は切断工具の磨耗に起因することを発見した。切断工具に含有される金属不純物は、シリコン内で高い移動度を有する他の金属と同様に、銅及び鉄を含みうる。切断処理で使用される冷媒及びスラリも金属不純物を導入しうる。これらの高い移動度によって、これらの金属は低温及び昇温された温度においてシリコンバルク内へ容易に拡散することができる。本発明者等は、切断処理が完了した後に十分に短い時間内にこれらの金属がシリコン板の表面領域から除去されない限り、これらの金属は表面領域からシリコン材料の内部へ拡散しうることを発見した。次に、金属はシリコンバルクから移動し、シリコン板表面で凝集する。その結果、シリコン電極板が電極アセンブリ内に取り付けられて半導体材料処理中にプラズマ反応器内で使用される場合、電極の露出した表面領域の金属不純物は、プラズマ環境によってシリコン電極板から除去される可能性がある。除去された金属不純物はプラズマチャンバ内で処理されているウェハを汚染する可能性がある。
【００２２】
更に本発明者等は、シリコン電極板の表面領域外で銅及び／又は他の同様な移動金属が移動した場合、シリコン電極板の表面を後で処理してシリコン表面で凝集している金属不純物を除去するとしても、このような処理では表面領域外のシリコンバルク内に存在する金属不純物を十分に除去できないことを発見した。その結果、シリコンバルク内に存在する金属不純物はシリコンバルクからシリコン表面へ移動を続け、そこに凝集することができ、それによって、プラズマ処理中に半導体基板を汚染しうる金属不純物の継続的な供給源を提供する。
【００２３】
シリコンウェハの作成処理が、WilliamC.O'Mara等によって編集されたHandbook of Semiconductor SiliconTechnology（Noyes、１９９０年）のRichard L.Laneによる「Silicon Wafer Preparation」（第４章）で説明される。これらの処理は、シリコン結晶をウェハ状にスライスすることでウェハを切断し、次にウェハに熱処理を行なって抵抗率を正規化する。これらの処理はウェハの熱処理後に行なわれるウェハエッチング工程を含む。エッチング工程は化学的エッチャントを使用してウェハの損傷した表面層を除去する。しかし、エッチング工程は、スライスによってウェハ表面上に生じる金属不純物を除去することには効果がない。その結果、エッチング後にウェハに残留する金属不純物は汚染源を提供する可能性がある。
【００２４】
本発明者等は、切断動作が実行された後にスライスされたシリコン電極板を清浄化するための、槽及び界面活性剤溶液を利用する既知の清浄化技術では、銅及び同様な移動金属等の付着した金属不純物がシリコン電極板の表面領域から十分に除去されないことを発見した。実際、付着した金属がこのような清浄化技術によってシリコン電極板の表面から十分に除去されないため、シリコン電極板がシリコン材料からスライスされた直後にこのような清浄化技術が実行される場合においても、金属除去は不十分である。その結果、清浄化後、シリコン板の表面上又は表面付近に残留する銅及び高い移動度を有する他の金属不純物は、シリコン電極板バルク内に拡散する可能性がある。このような拡散は、例えば熱処理時又は電極アセンブリを形成するために行なわれる支持部材に対するシリコン板の結合時など、表面が汚染されたシリコン電極板が昇温された温度に加熱される場合に促進される。金属不純物は、昇温された温度からのシリコン電極板の冷却中において、バルクからシリコン電極板の表面領域へ移動可能である。結果として、シリコン電極板から生産された電極の品質はシリコン電極板内の金属不純物の存在によって不安定となる。
【００２５】
また、残留する金属不純物は、ウェハのプラズマ処理中に電極から除去され、その結果、上述の通り、ウェハを汚染する可能性がある。従って、汚染されたウェハから製造されたシリコンデバイスは不十分な性能を有する可能性がある。例えば、シリコン太陽電池において、銅、クロム、鉄、チタン及びバナジウムは「寿命減衰（lifetime killer）」不純物であり、１０％のデバイス効率に対して約１０１３〜１０１５ａｔｏｍｓ／ｃｍ３の範囲の最大許容可能濃度レベルを有しており、約１０ｐｐｂよりも高い濃度のシリコン材料から除外されるべきであることが報告されている。C.R.M. GrovenorのMicroelectronic Materials（４５２〜４５３ページ）を参照されたい。したがって、これらの金属がこのようなシリコンデバイスを形成するのに使用されるシリコン基板に導入されないように、これらの金属が低濃度となることがシリコン電極板にとって望ましい。
【００２６】
本発明者等は、シリコン内に容易に拡散する銅及び他の金属が、反応チャンバ内にダミー半導体ウェハを設置してプラズマ反応器を動作させることで反応チャンバを調整することでは、シリコン電極板から十分に除去されないことを発見した。これは、金属不純物が電極のシリコンバルク内に位置し、基板処理における電極の使用中に電極の露出した表面への拡散を継続するためである。
【００２７】
上述の発見に鑑みて、シリコン内での高い移動性を特徴とし且つ半導体ウェハ等のシリコン電極及びシリコン基板内の望ましくない不純物である金属不純物が低レベルであるシリコン電極を形成する処理が提供され、このシリコン電極は、プラズマエッチング液チャンバ及びプラズマ蒸着チャンバ等の半導体処理装置における金属不純物レベルを減少させるために使用されることができる。
【００２８】
図２はシリコン電極アセンブリ４０の例示的な実施例を示す。シリコン電極アセンブリ４０は、グラファイト製又は炭化ケイ素製支持リング等の支持リング４４に結合される導電性シリコン電極（又はシリコン板）４２を含む。シリコン電極４２は平面であるのが好ましいが、一定でない厚さを有する可能性もある。例えば、いくつかの実施例において、シリコン電極４２の厚さは約１／４インチであることができる。必要に応じて電極はより厚くなっても良い。厚い電極は約０．３〜１インチの厚さであっても良い。シリコン電極アセンブリ４０は、複数の離間したガス排出流路を備えるシャワーヘッド電極であるのが好ましい。流路は、要求される流量及び配分で処理ガスを処理チャンバに供給するために適した大きさと孔パターンを有する。電極は、電力が供給される電極であっても良いし、接地電極であっても良い。処理ガスは、シリコン電極アセンブリ下で反応チャンバ内にプラズマを形成するように、シリコン電極アセンブリ４０によってエネルギーが印加されることができる。
【００２９】
シリコン電極４２及び支持リング４４は任意の適した結合材料によって互いに結合されることができる。好ましくは、シリコン電極４２及び支持リング４４はエラストマ材料を使用して互いに結合される。結合処理は本発明と同一譲受人に譲渡された米国特許第６，３７６，３８５号に記載された処理であることが好ましい。例えば、エラストマ結合は真空環境に適しており、プラズマ処理中に生じる昇温された高温での熱劣化に抵抗する適当な高分子材料を含むことができる。
【００３０】
シリコン電極４２と支持リング４４との結合面は平面であっても良く、非平面であっても良く、更には、結合面は連結及び／又はセルフアライメント構成を提供するために輪郭を示しても良い。
【００３１】
高品質のエラストマ結合を達成するために、結合材料を結合面に提供するのに先立ってエラストマ結合材料の密度を高めるのが望ましい。例えば、エラストマ結合材料は室温又は高温の真空環境において振動にさらされる可能性がある。
【００３２】
エラストマ結合材料は、シリコン電極４２と支持リング４４との少なくとも１つの結合面に提供されることができる。結合材料が提供された後、結合材料は高密度化されることができる。シリコン電極４２及び支持部材４４は結合面同士を加圧することによって組み立てられ、圧力は結合中に結合部に与えられても良い。
【００３３】
エラストマ結合は任意の適した温度及び環境において硬化されることができる。例えば、電極アセンブリ４０は炉内に配置され、シリコン電極又は支持部材に対して過度の熱応力を誘導せずに結合材料の硬化を促進するのに効果的な温度に加熱されることができる。上述の電極及び支持部材に関して、適当な時間（例えば３〜５時間）、温度を６０°Ｃより低く（例えば４５〜５０°Ｃ）維持することが望ましい。エラストマ結合を形成するための結合が硬化した後、電極アセンブリは冷却される。
【００３４】
図３はシリコン電極（又はシリコン板）５０の他の実施例を示す。参照により本明細書にその全体の内容が取り入れられている本発明と同一譲受人に譲渡された米国特許第６，３９１，７８７号に記載されている通り、シリコン電極５０は、上面５２と、段５６を含む下面５４とを含む。段５６は、プラズマ処理中、露出された下面５４に隣接して形成されるプラズマの密度を制御するために提供される。シリコン電極５０は、例えば約０．２５インチ又は０．３３インチ、あるいはそれ以上の厚さを有することができる。
【００３５】
図４は平行平板プラズマ処理装置６０に搭載されたシリコン電極５０を示す。プラズマ処理装置６０は基板支持部６２、基板支持部６２上に配置された静電チャック６４、静電チャック上に支持された半導体ウェハ等の基板６６及び縁リング６８を含む。
【００３６】
ここで、シリコン電極及びシリコン電極アセンブリを形成する例示的方法を説明する。シリコン板はシリコン材料から切断される。シリコン材料は寿命を延長するために均一に磨耗されることができ、またパーティクルが最小限又はゼロの性能で動作できる単結晶シリコン材料であるのが好ましい。シリコン材料はドーパントを添加された材料でもよく、また添加されていない材料でも良い。例えば、シリコン材料は、要求される電気的性質を提供するためにホウ素、リン又は他の適したドーパントを添加されることができる。シリコン板の結晶方位は制限されず、シリコン電極は（１００）、（１１１）、（１１０）面を有することができる。
【００３７】
シリコン電極は、単結晶シリコン板を形成するために単結晶シリコンインゴットを研磨により切断して生産されるのが好ましい。通常、スライス処理は切断ブレードを使用する。例えば、切断ブレードは、鋼鉄上に黄銅被覆を有する鋼鉄を含むことが可能である。インゴットのスライス中、この被覆は磨耗によってブレードから除去されうる。切断中に通常使用される冷媒、滑剤及びスラリもまた、導入不純物と同様に、ブレードからの金属除去に寄与しうる。除去された金属は、シリコン板の１つ以上の表面、特に切断中に直接ブレードに接触する切断面に付着する可能性がある。
【００３８】
上記の通り、シリコン板のあらるる表面上の銅等の金属不純物の存在は、このような金属が汚染源となりシリコン板の品質を劣化させるため、望ましくない。更に、シリコン板がシリコン電極アセンブリ内に組み込まれて半導体処理中にプラズマ反応器内で使用された場合、金属不純物はそのプラズマ反応器で処理される半導体基板の汚染源を提供する。従って、これらの問題を解決するために、切断後のシリコン板の表面上の金属不純物のレベルを望ましい低レベルまで低下させることが望ましい。
【００３９】
金属汚染の問題は、金属がシリコンバルク内の非常に深い部分に拡散するための十分な時間を有する前にシリコン板の１つ以上の表面上の金属不純物を除去するためにシリコン板を処理することによって解決することができる。金属不純物は、スライス動作が完了した後において金属不純物がシリコン板の実質的に表面領域内に位置している間に、シリコン板から除去されることが好ましい。少なくとも表面領域を含む部分を除去し、これによって表面領域に含まれる金属不純物を除去するようにシリコン板を処理することによって、その後において半導体処理中にシリコン板表面へ移動し、処理される半導体ウェハに汚染源を提供する金属不純物の問題は減少される。
【００４０】
従って、固体拡散は時間に依存したプロセスであるため、インゴット等のシリコン材料からシリコン板がスライスされた直後に処理工程を実行することが望ましい。処理は、銅及び／又はシリコン内で銅と同様の移動度を有する他の金属不純物がシリコン板の表面領域外、そして金属不純物除去が困難である深部へと拡散するのに十分な時間を有する前に実行されることが好ましい。このような銅以外の他の金属は、スライス中における一般には微量の他の不純物源の存在と同様に、シリコン板を切断するために使用される切断工具の成分に依存して、亜鉛、チタン、バナジウム、クロム、マンガン、鉄、コバルト及びニッケル等のうち１つ以上を含みうる。他の金属不純物は、例えばカルシウム、カリウム及びナトリウム等を含むアルカリ金属を含みうる。銅がシリコン内で非常に高い移動度を有するため、表面領域内に存在する銅を十分に除去するシリコン板処理は、シリコン内で銅と同様に高い又は銅よりも低い移動度を有し銅と共に表面領域内に存在しうる他の金属を効果的に除去することもできる。
【００４１】
例えば、処理中に除去されうる切断されたままのシリコン板の表面領域は、少なくとも約２５μｍ、好ましくは少なくとも約１００μｍの厚さを有することができる。２５μｍより小さい又は１００μｍより大きい異なる厚さを有する表面領域が処理によって除去されても良い。このような厚さを有する表面領域は化学溶液でシリコン電極板を処理することによって除去されうる。化学溶液処理はシリコン板の少なくとも切断面を化学溶液と接触させることを含む。切断面以外の箇所のウェハ表面に付着した任意の金属不純物も除去されることができるように、シリコン板の外面全体が化学溶液と接触することが好ましい。
【００４２】
化学溶液処理はシリコン板を化学溶液に浸漬することを含むことができる。或いは、化学溶液は噴霧処理等の任意の他の適当な処理によってシリコン板表面の選択された箇所においてシリコン板に提供されうる。或いは、化学機械研磨法（ＣＭＰ）が使用されても良い。
【００４３】
化学溶液は、シリコン板の少なくとも表面領域を除去するのに効果的な任意の適当な化学組成を有することができる。シリコンをエッチングするためのエッチャント組成、エッチング速度及びエッチング手順は、上述の分野によく知られており、例えば、参照により本明細書に全体の内容が取り入れられているJ.L. Vossen及びW.Kern編集のThin Film Processes（Acedemic Press, Inc.、ロンドン、１９７８年）のW.Kern及びC.A. Deckartによる「Chemical Etching」（第Ｖ−１章）がある。例えば、化学溶液は、フッ化水素酸（ＨＦ）、硝酸（ＨＮＯ３）及びＨＦの混合物、ＨＮＯ３、ＨＦ及びオプションとして酢酸（ＣＨ３ＣＯＯＨ）の混合物（米国特許第６，３７６，９７７号を参照）、またＨＦ、ＨＮＯ３、ＣＨ３ＣＯＯＨ及びＮａＣｌＯ２の混合物、ＨＦ、ＨＮＯ３、ＣＨ３ＣＯＯＨ及びＨＣｌＯ４の混合物、ＨＦ、ＨＮＯ３及びＮａＮＯ２の混合物、ＨＦ、ＣＨ３ＣＯＯＨ及びＫＭｎＯ４の混合物、ＨＦ及びＮＨ４Ｆの混合物、及びＨ２Ｏ、ＨＦ及びＮａＦの混合物を含む酸性溶液とすることができる。
【００４４】
W.R. Runyan及びK.E. BeanのSemiconductor Integrated Circuit ProcessingTechnology（２４９〜２５１ページ）に記載される通り、３ＨＦ、５ＨＮＯ３及び３ＣＨ３ＣＯＯＨを含有する混合物は、約２５μｍ／分のシリコンの室温エッチング速度を有し、２ＨＦ、１５ＨＮＯ３及び５ＣＨ３ＣＯＯＨを含有する混合物は、約３．５〜５．５μｍ／分のシリコンの平均の室温エッチング速度を有する（全ての部分は容量で、４９％のＨＦ、７０％のＨＮＯ３、１００％のＣＨ３ＣＯＯＨ）。これらの除去速度に基づいて、第１の混合物は約１分間に約２５μｍのシリコン電極板の表面領域厚さを除去するため、また約４分間に約１００μｍの厚さを除去するために使用されることができる。第２の混合物は、より遅いシリコン除去速度を提供し、当量の材料を除去するのにより長い処理時間を必要とする。処理が望ましい処理時間内で行われるように、酸性溶液の濃度は調整されてシリコン及び金属不純物の除去速度を制御することができる。
【００４５】
或いは、化学溶液は、水酸化アンモニウム、水酸化ナトリウム及び水酸化カリウムのうち１つ以上を含む溶液等の塩基性溶液であってもよい。エチレンジアミン四酢酸（ＥＤＴＡ）等の１つ以上の適当なキレート酸を化学溶液に追加して、シリコン板からの金属不純物除去を促進することができる。
【００４６】
化学溶液の濃度、溶液温度、ｐＨ及び他のパラメータは選択されて、表面領域の望ましい除去速度を達成することができる。シリコン板は、シリコン板の望ましい部分を除去するのに効果的な時間、化学溶液と接触することができる。
【００４７】
処理は、シリコン板の表面において上記の銅及び他の同様な金属の望ましい低濃度を達成するのが好ましい。例えば、処理は、シリコン板の表面で銅の濃度を約１００×１０１０ａｔｏｍｓ／ｃｍ２より低く、更に好ましくは約１０×１０１０ａｔｏｍｓ／ｃｍ２より低い値まで低下させられることが好ましい。また処理は、亜鉛、チタン、バナジウム、クロム、マンガン、鉄、コバルト及びニッケル等の他の移動可能金属の濃度を約１００×１０１０ａｔｏｍｓ／ｃｍ２より低く、更に好ましくは約１０×１０１０ａｔｏｍｓ／ｃｍ２より低い値まで低下させられることが好ましい。
【００４８】
シリコン板が処理されて１つ以上の表面に存在する金属不純物が除去された後、シリコン板は水で洗浄されて、あらゆる残余の化学溶液が除去される。シリコン板は高純度な脱イオン水で洗浄され、シリコン板から実質的に全ての化学溶液が除去されることが好ましい。
【００４９】
水による洗浄後、シリコン板はアプリケーションに応じて更に処理されうる。水で洗浄されたままのシリコン板は、望ましい電気的性質を達成するために、必要に応じて熱処理されてもよい。この熱処理は、望ましい酸素濃度をシリコン板に導入するために酸素含有雰囲気内で実行することができ。通常、熱処理は約６００°Ｃより高い温度で実行される。シリコン板が熱処理に先立って処理されているため、シリコン板に存在するであろう銅等の金属不純物の濃度は十分低いものとなり、熱処理温度からのシリコン板の冷却中においてシリコン板表面に相当な量の不純物が凝集する問題は解決される。
【００５０】
次にシリコン板は加工され、望ましい最終的なシリコン板構造を実現することができる。例えばシリコン板がシャワーヘッド電極アセンブリに組み込まれる好ましい実施例において、複数のガス排出流路は、レーザドリル、超音波ドリル等の任意の適した処理によってシリコン板内に形成されることができる。更に、搭載用の孔がシリコン板に形成されうる。
【００５１】
シリコン板は処理され、望ましい表面仕上げが実現される。このような処理はシリコン板上にガス排出流路、搭載用の孔及び／又は他の特徴が形成された後に実行されることが好ましく、その結果、切断及び／又は孔を形成することによってシリコン板表面上に生じる表面損傷が処理によって除去されうる。例えば、シリコン板は、研削、エッチング、研磨及び清浄化の工程を含む一連の連続する工程によって処理されることができ、表面の損傷を除去して望ましい表面仕上げを達成する。他の処理工程は望ましい最終的なシリコン板を達成するためにオプションとして使用されることができる。
【００５２】
望ましい最終的なシリコン板の作製した後、シリコン板は上述の例示的な組み立て処理によって図２に示される電極アセンブリ４０等の電極アセンブリ内に組み込まれることができる。あるいは、シリコン板は図３に示される電極板５０のような段付き電極板を形成するように形状が処理されうる。
【００５３】
シリコン電極は、他のアプリケーションと同様に、エッチング及び蒸着に関する多様な異なるプラズマ雰囲気中で使用されることができる。一般的なエッチング化学作用は、例えば、Ｃｌ２、ＨＣｌ及びＢＣｌ３を含むがこれに限定されない塩素含有ガス、臭素及びＨＢｒを含むがこれに限定されない臭素含有ガス、Ｏ２、Ｈ２Ｏ及びＳＯ２を含むがこれに限定されない酸素含有ガス、ＣＦ４、ＣＨ２Ｆ２、ＮＦ３、ＣＨ３Ｆ、ＣＨＦ３及びＳＦ６を含むがこれに限定されないフッ素含有ガス、及びＨｅ、Ａｒ及びＮ２を含むがこれに限定されない不活性ガス及び他のガスを含む。これらのガス及び他のガスは、望ましいプラズマに応じて任意の適した混合物において使用されうる。例示的なプラズマ反応器エッチング動作条件は、約２５〜９０°Ｃの底部電極温度、約０〜５００ｍＴｏｒｒのチャンバ圧力、約１０〜１０００ｓｃｃｍのエッチャントガス流量、２００ｍｍのウェハに対して約０〜３０００Ｗａｔｔの電極電力、３００ｍｍのウェハに対して約０〜６０００Ｗａｔｔの電極電力。
【００５４】
シリコン電極は任意の適したプラズマ反応器において使用されることができる。例えばシリコン電極は、カリフォルニア州フリモントのLam Reserch CorporationのExelanTM処理チャンバ等の、２周波数の閉じ込めプラズマ反応器（dual-frequency, confined plasma reactor）において使用されることができる。好ましい実施例において、中程度及び高濃度プラズマ反応器は使用されることができる。上述の反応チャンバがシリコン電極を使用可能なプラズマエッチング反応器の単なる一例であることは当業者によって理解されるであろう。シリコン電極は、ウェハの金属汚染の減少が必要とされる任意のエッチング反応器（例えば、金属エッチング反応器）又は他の型の半導体処理装置で使用されることができる。
【００５５】
上述のシリコン部品は、シリコン部品の性能及びシリコンウェハ等のシリコン基板にとって有害である銅及び他の移動可能な金属不純物の濃度を減少させた。その結果、シリコン部品は高品質となった。更に、半導体処理装置でシリコン部品を利用することによって、銅及び他の同様な移動可能金属不純物等の金属不純物による、装置内で処理される半導体基板の汚染は、減少されることができる。
【００５６】
本発明は特に上述の実施例に関して詳細に記載されたが、多様な変更及び変形が実施可能であり、後述する特許請求の範囲の規定から逸脱することなく同等の例が採用されうることは、当業者にとって明らかである。
【図１】
2010157754.tif 000002
【図２】
2010157754.tif 000003
【図３】
2010157754.tif 000004
【図４】
2010157754.tif 000005
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
切断面を含むシリコン板を含む、半導体処理装置のシリコン電極であって、前記シリコン板の前記切断面上の銅、亜鉛、チタン、バナジウム、クロム、マンガン、鉄、コバルト、ニッケル及びアルカリ金属より成る群から選択される各元素の濃度が、１００ｘ１０１０ａｔｏｍｓ／ｃｍ２より低いことを特徴とするシリコン電極。
【請求項２】
前記切断面上の銅の濃度は、１０ｘ１０１０ａｔｏｍｓ／ｃｍ２より低いことを特徴とする請求項１記載のシリコン電極。
【請求項３】
前記シリコン電極は平面状シャワーヘッド電極又は段付きシャワーヘッド電極であることを特徴とする請求項１記載のシリコン電極。
【請求項４】
請求項１記載のシリコン電極を具備するシリコン電極アセンブリ。
【請求項５】
エラストマ結合で前記シリコン板に結合される支持部材を更に具備することを特徴とする請求項４記載のシリコン電極アセンブリ。
【外国語明細書】
2010157754000001.pdf
2010157754000002.pdf
2010157754000003.pdf
2010157754000004.pdf